Brevet FR3067023A1 (20181207)

REVENDICATIONS1. Matériau inorganique comprenant de l'iridium et/ou de l'oxyde d'iridium 1r02, caractérisé en ce qu'il est macroporeux et qu'il se présente sous la forme de sphères microniques ou sub-microniques.\n<CLM>\1\tMatériau selon la revendication 1, caractérisé en ce que les sphères présentent un diamètre moyen variant de 100 nm à 40 iim.\n<CLM>\1\tMatériau selon la revendication 1 ou 2, caractérisé en ce que les sphères sont individuelles.\n<CLM>\1\tMatériau selon l'une quelconque des revendications précédentes, 10 caractérisé en ce que les sphères ont une paroi externe d'épaisseur variant de 5 nm à 6 lim.\n<CLM>\1\tMatériau selon l'une quelconque des revendications précédentes, caractérisé en ce qu'il a une surface spécifique, calculée par la méthode B.E.T., variant de 20 à 150 m2/g. 15\n<CLM>\1\tMatériau selon l'une quelconque des revendications précédentes, caractérisé en ce qu'il a un volume macroporeux variant de 0,15 à 2 cm3/g.\n<CLM>\1\tMatériau selon l'une quelconque des revendications précédentes, caractérisé en ce les sphères sont choisies parmi des sphères pleines macroporeuses à paroi externe macroporeuse, des sphères creuses 20 macroporeuses à paroi externe dense et des sphères creuses macroporeuses à doubles parois interne et externe macroporeuses éventuellement en mélange avec des sphères pleines macroporeuses à paroi externe macroporeuse.\n<CLM>\1\tProcédé de préparation d'un matériau tel que défini à l'une quelconque des revendications précédentes, caractérisé en ce qu'il comprend 25 au moins les étapes suivantes : i) la préparation d'une solution ou d'une suspension aqueuse comprenant au moins un précurseur d'iridium et au moins un agent porogène choisi parmi les polymères et copolymères organiques et un de leurs mélanges, 30 ii) l'atomisation de la solution ou de la suspension aqueuse obtenue à 3067023 31 l'étape i) pour former des billes composites solides comprenant de l'iridium et l'agent porogène et/ou ledit matériau, iii) la calcination des billes composites solides obtenues à l'étape ii) précédente si elles existent. 5\n<CLM>\1\tProcédé selon la revendication 8, caractérisé en ce que dans la solution ou suspension obtenue à l'issue de l'étape i), le rapport molaire nombre de moles de solvant aqueux/nombre de moles de précurseur d'iridium est compris entre 20 et 10000.\n<CLM>\1\tProcédé selon la revendication 8 ou 9, caractérisé en ce que dans 10 la solution ou suspension obtenue à l'issue de l'étape i), le rapport molaire nombre de moles d'unités monomères de l'agent porogène/nombre de moles d'iridium varie de 0,0005 à\n<CLM>\1\t11. Procédé selon l'une quelconque des revendications 8 à 10, caractérisé en ce que l'agent porogène est choisi parmi les homopolymères et 15 les copolymères d'acrylate, de méthacrylate, d'oxyde d'éthylène, d'oxyde de méthylène, d'oxyde de propylène, d'épichlorhydrine, d'allylglycidyléther, de styrène, de butadiène et un de leurs mélanges.\n<CLM>\1\tProcédé selon l'une quelconque des revendications 8 à 11, caractérisé en ce que l'agent porogène est un polyméthacrylate de méthyle, 20 un copolymère bloc d'oxyde d'éthylène et d'oxyde de propylène ou un de leurs mélanges.\n<CLM>\1\tProcédé selon l'une quelconque des revendications 8 à 12, caractérisé en ce que l'étape ii) d'atomisation comprend les sous-étapes suivantes : 25 ii-1) la pulvérisation de la solution ou de la suspension aqueuse obtenue à l'étape i), pour former des gouttelettes de ladite solution ou suspension aqueuse, ii-2) le séchage des gouttelettes en présence d'un flux d'un gaz chaud, pour former des billes composites solides comprenant de l'iridium et l'agent 30 porogène, et 3067023 32 ii-3) la collecte des billes composites solides et/ou dudit matériau.\n<CLM>\1\tProcédé selon la revendication 13, caractérisé en ce que la température lors du séchage de l'étape ii-2) varie de 35°C à 1000°C.\n<CLM>\1\tProcédé selon l'une quelconque des revendications 8 à 14, 5 caractérisé en ce que l'étape de calcination iii) est effectuée à une température d'au moins 300°C et d'au plus 600°C.\n<CLM>\1\tUtilisation d'un matériau tel que défini à l'une quelconque des revendications 1 à 7 ou obtenu selon un procédé tel que défini à l'une quelconque des revendications 8 à 15, comme catalyseur anodique dans un 10 électrolyseur à eau PEM.\n<CLM>\1\tUtilisation d'un matériau tel que défini à l'une quelconque des revendications 1 à 7 ou obtenu selon un procédé tel que défini à l'une quelconque des revendications 8 à 15, pour la fabrication de diodes électroluminescentes pour divers appareils électroniques ou pour les 15 automobiles.\n<CLM>\1\tÉlectrolyseur à eau PEM comprenant à l'anode un matériau tel que défini à l'une quelconque des revendications 1 à 7 ou obtenu selon un procédé tel que défini à l'une quelconque des revendications 8 à\n<CLM>\1\t20